(57)【特許請求の範囲】
【請求項１】
表面平均酸性官能基量が０．１〜１．５（μｅｑ／ｍ２）であるカーボンブラックを分散させたスラリーと、天然ゴム及び／又は合成ゴムを含有するラテックスとを混合後水分を除去することにより得たウェットマスターバッチと、シリカを含有せず、少なくともシランカップリング剤を含む成分とを配合することにより、ゴム組成物を製造するゴム組成物の製造方法。
【請求項２】
表面平均酸性官能基量が０．１〜１．５（μｅｑ／ｍ２）であるカーボンブラックを分散させたスラリーと、天然ゴム及び／又は合成ゴムを含有するラテックスとを混合後水分を除去することにより得たウェットマスターバッチと、少なくともシランカップリング剤を含む成分（シリカを除く）とを配合した後、更にシリカを配合することにより、ゴム組成物を製造するゴム組成物の製造方法。
【請求項３】
カーボンブラックのＤＢＰ吸油量（ジブチルフタレート吸油量）が、４５〜１００ｃｍ３／１００ｇである、請求項１又は２に記載のゴム組成物の製造方法。
【請求項４】
カーボンブラックの窒素吸着比表面積が、８０〜２９０ｍ２／ｇである請求項１〜３のいずれか１項に記載のゴム組成物の製造方法。
【請求項５】
ゴム組成物に配合されるゴム成分のうち、３０質量％以上のゴム成分がウェットマスターバッチ中のゴム成分として配合される請求項１〜４のいずれか１項に記載のゴム組成物の製造方法。
【請求項６】
ゴム組成物に配合されるゴム成分が天然ゴム及び合成ゴムの両方を含有する請求項１〜５のいずれか１項に記載のゴム組成物の製造方法。
【請求項７】
シランカップリング剤の配合量が、カーボンブラック１００質量部に対し１質量部以上２０質量部以下である、請求項１〜６のいずれか１項に記載のゴム組成物の製造方法。
【請求項８】
請求項１〜７のいずれか１項に記載のゴム組成物の製造方法を含む、タイヤの製造方法。
【発明の詳細な説明】
【技術分野】
【０００１】
本発明は、特定のカーボンブラックを配合してウェットマスターバッチを調製し、かつ、シランカップリング剤を配合するゴム組成物の製造方法及びその方法を用いるタイヤの製造方法に関する。
【背景技術】
【０００２】
補強性充填剤であるカーボンブラックは、タイヤの耐久性向上のため、古くから用いられてきた。特に、カーボンブラックは、タイヤの耐摩耗性向上を含む目的のために用いられている。
カーボンブラックは、炭素原子が集合した一定の大きさを有する粒子であるが、カーボンブラックの製造方法や表面処理によっては、カーボンブラックは、その粒子表面に、水酸基、カルボキシル基等の官能基を有する。
カーボンブラックの粒子は、ゴム成分の高分子との間で相互作用を生じるが、その相互作用は、タイヤの補強効果を生じる主要な要因となる。
【０００３】
一方、カーボンブラック粒子がゴム成分の高分子中に高度に分散されていることは、低ロス性（ｔａｎδ）を改良し、また、タイヤの発熱性を改良する。
従って、各種手法によりカーボンブラック粒子をゴム成分の高分子中に、高度に分散させることが試みられてきた。
【０００４】
以上のように、ゴム成分の高分子との間の相互作用を改善するために、これまでに多くの手法が試みられてきたが、その中でも、カーボンブラックとゴム成分の高分子との間の相互作用をさらに高めるために化学結合を用いることは有用である。
しかし、一般にタイヤに用いられるカーボンブラックは、シランカップリング剤とほとんど化学結合しないと考えられてきた。
【０００５】
また、ゴムの補強にカーボンブラック以外の充填剤としてシリカが用いられるところ、カーボンブラックと、シランカップリング剤とを用いる次のような先行技術が存在する。
１）少なくとも１種のイソプレンエラストマー、補強用充填剤としての無機充填剤、及び前記無機充填剤と前記イソプレンエラストマー間の結合をもたらす(無機充填剤/イソプレンエラストマー)カップリング系をベースとするタイヤ又はタイヤ半製品の製造を意図するゴム組成物であって、前記カップリング系が、第１のカップリング剤としての、シランスルフィド化合物；第２のカップリング剤としての、一方でシリル官能基によって前記無機充填剤に、他方でアゾジカルボニル官能基によって前記エラストマーにグラフト化し得る少なくとも二官能性の有機ケイ素化合物；を含み、前記有機ケイ素化合物が特定の式を有することを特徴とするゴム組成物（特許文献１）。
【０００６】
特許文献１には、実施例に、シランカップリング剤によりゴム成分の高分子と、充填剤であるシリカが化学結合したゴム組成物が記載されている。
特許文献１では、カーボンブラック粒子上にシランカップリング剤が支持されることについての記載がある。しかし、同文献においては、シランカップリング剤は、シリカ等の無機系充填剤と化学結合するが、カーボンブラック粒子と化学結合するという記載はない。
【先行技術文献】
【特許文献】
【０００７】
【特許文献１】特表２００８−５４５８２８号公報（特許請求の範囲、実施例等）
【発明の概要】
【発明が解決しようとする課題】
【０００８】
本発明は、上記従来技術の課題等について、これを解消しようとするものである。即ち、カーボンブラック粒子をゴム成分の高分子中に高度に分散させつつ、カーボンブラック粒子と、ゴム成分の高分子との間に化学結合を生じさせることにより、タイヤにおいて良好な、加工性、耐摩耗性及び低ロス性が高度に両立され得るゴム組成物の製造方法及びその方法を用いたタイヤの製造方法を提供することを目的とする。
【課題を解決するための手段】
【０００９】
本発明者は、上記従来技術の課題等に鑑み、鋭意検討した結果、その表面に官能基を有するカーボンブラックの、カーボンブラック粒子表面に存在する官能基をスラリー中でイオン化させ、カーボンブラックをスラリーに分散させた、イオン化カーボンブラックのスラリーを用いてウェットマスターバッチを調製し、調製後のウェットマスターバッチに対してシランカップリング剤を配合することにより、加工性並びに成形後の耐摩耗性及び低ロス性が高度に両立され得るゴム組成物を製造できることを見出した。
より具体的には、本発明のゴム組成物の製造方法は、その表面に酸性官能基を有するカーボンブラックを含有するスラリーを塩基性とすることによりカーボンブラック表面の酸性官能基をイオン化し、その結果得られたスラリーとゴム成分を含有するラテックスとを混合し、凝固、脱水及び乾燥をして得た調製後のウェットマスターバッチに対してシランカップリング剤及びゴムに必要な各材料とを配合するゴム組成物の製造方法である。
【００１０】
即ち、本発明は、次の（１）〜（９）に存する。
（１）  表面平均酸性官能基量が０．１〜２．７（μｅｑ／ｍ２）であるカーボンブラックを分散させたスラリーと、天然ゴム及び／又は合成ゴムを含有するラテックスとを混合後水分を除去することにより得たウェットマスターバッチと、シランカップリング剤とを配合するゴム組成物の製造方法。
（２）  カーボンブラックのＤＢＰ吸油量（ジブチルフタレート吸油量）が、４５〜１００ｃｍ３／１００ｇである、上記（１）に記載のゴム組成物の製造方法。
（３）  カーボンブラックの窒素吸着比表面積が、８０〜２９０ｍ２／ｇである上記（１）〜（２）のいずれか１つに記載のゴム組成物の製造方法。
（４）  ゴム組成物に配合されるゴム成分のうち、３０質量％以上のゴム成分がウェットマスターバッチ中のゴム成分として配合される上記（１）〜（３）のいずれか１つに記載のゴム組成物の製造方法。
【００１１】
（５）  ゴム組成物に配合されるゴム成分が天然ゴム及び合成ゴムの両方を含有する上記（１）〜（４）のいずれか１つに記載のゴム組成物の製造方法。
（６）  更にシリカを含む、上記（１）〜（５）のいずれか１つに記載のゴム組成物の製造方法。
（７）  シランカップリング剤の配合量が、カーボンブラック１００質量部に対し１質量部以上２０質量部以下である、上記（１）〜（６）のいずれか１つに記載のゴム組成物の製造方法。
（８）  水分を除去することにより得たウェットマスターバッチに対し、前記ウェットマスターバッチを得た後にシランカップリング剤を配合してゴム組成物を製造する、上記（１）〜（７）のいずれか１つに記載のゴム組成物の製造方法。
（９）  上記（１）〜（８）のいずれか１つに記載のゴム組成物の製造方法を含む、タイヤの製造方法。
【発明の効果】
【００１２】
本発明によれば、ゴム成分と、カーボンブラックとを含有するゴム組成物に、一定条件下シランカップリング剤を加えることで、加工性を低下させることなく、タイヤとして用いたときに耐摩耗性及び低ロス性（ｔａｎδ）に優れたものとなるゴム組成物の製造方法が提供される。
【発明を実施するための形態】
【００１３】
以下に、本発明に係る実施形態を詳しく説明する。
【００１４】
本発明のゴム組成物の製造方法は、下記に説明する表面平均酸性官能基量が０．１〜２．７（μｅｑ／ｍ２）であるカーボンブラックを分散させたスラリーと、天然ゴム及び／又は合成ゴムからなるゴム成分とを含有するラテックスとを混合し、凝固後、水分を除去することによって得たウェットマスターバッチに、シランカップリング剤を配合するゴム組成物の製造方法である。
本発明の製造方法において、ゴム成分は、ウェットマスターバッチ中のゴム成分としてゴム組成物に配合される他、ウェットマスターバッチに、別の固相のゴムを混練することによりゴム組成物に加えられてもよい。
【００１５】
〔カーボンブラック〕
本発明で用いるカーボンブラックは、例えば、ＨＡＦ、ＩＳＡＦ、ＳＡＦなどのグレードを１種又は２種以上組み合わせて用いることができる。
本発明で用いるカーボンブラックは、コロイダル特性及び表面酸性官能基の効果が影響して微細化しやすくなるという観点から、ストラクチャーが未発達である（低い）ものが好ましく、本発明で用いるカーボンブラックのＤＢＰ吸油量（ジブチルフタレート吸油量）は、４０〜１４０ｃｍ３／１００ｇであり、好ましくは、４５〜１００ｃｍ３／１００ｇであり、より更に好ましくは、５０〜８０ｃｍ３／１００ｇである。
本発明で用いるカーボンブラックは、各種製法により得られたままのものでも、酸化剤等の各種化学物質により、粒子表面を改質又は化学的に修飾されたものでもよい。
【００１６】
本発明で用いるカーボンブラックの配合量は、前記ゴム成分１００質量部に対し、１０質量部〜１３０質量部であることが望ましい。前記カーボンブラックの配合量は、より好ましくは、３０〜９０部、更に好ましくは、４５〜７５質量部である。また、発熱性を抑制する観点から、カーボンブラックの配合量は、１３０質量部以下が好ましい。
また、本発明で用いるカーボンブラックは、製造方法に特に制限はない。更に、本発明で用いられるカーボンブラックは、触媒反応等の各種反応による変成や、物理的処理により、粒子径、表面積、カーボンブラックの粒子表面の官能基、ストラクチャー又は各種性質を変化させたものであってもよい。
【００１７】
本発明で用いるカーボンブラックの窒素吸着比表面積（Ｎ２ＳＡ）は、７０〜３００ｍ２／ｇであり、好ましくは、８０〜２９０ｍ２／ｇ、より更に好ましくは、８０〜１３０ｍ２／ｇである。
【００１８】
〔スラリー〕
スラリーは、分散剤の不存在下でカーボンブラックが分散してなるものであることが好ましい。カーボンブラックを安定に分散させるために分散剤を添加してもよいが、例えば、気相オゾン処理カーボンブラックを用いる等により、分散剤を添加しないことが好ましい。分散剤を用いないことで、調製したウェットマスターバッチを材料として製造したゴム製品に破壊強度の低下をもたらす心配が無く、製造コストも低減することができる。
【００１９】
ここで、「分散剤」とは、スラリー中で安定にカーボンブラックを分散させる目的で加える界面活性剤及び樹脂をいい、具体的には、ポリアクリル酸塩、スチレン−アクリル酸共重合体の塩、ビニルナフタレン−アクリル酸共重合体の塩、スチレン−マレイン酸共重合体の塩、ビニルナフタレン−マレイン酸共重合体の塩、β−ナフタレンスルホン酸ホルマリン縮合物のナトリウム塩、ポリリン酸塩等の陰イオン性高分子や、ポリビニルアルコール、ポリビニルピロリドン、ポリエチレングリコール等の非イオン性高分子や、ゼラチン、アルブミン、カゼイン等のタンパク質や、アラビアゴム、トラガントゴム等の水溶性天然ゴム類や、サポニン等のグルコシド類や、メチルセルロース、カルボキシメチルセルロース、ヒドロキシメチルセルロース等のセルロース誘導体や、リグニンスルホン酸塩、セラック等の天然高分子が挙げられる。
本発明で用いる界面活性剤は、アニオン系、カチオン系、ノニオン系、両性界面活性剤を用いることができる。
【００２０】
スラリーの調製には、ローター・ステータータイプのハイシアーミキサー、高圧ホモジナイザー、超音波ホモジナイザー、コロイドミル等が用いられる。例えば、コロイドミルに所定量の充填剤と水を入れ、高速で一定時間攪拌することで、当該スラリーを調製することができる。
【００２１】
スラリー中のカーボンブラックの粒度分布は、体積平均粒子径としての９０体積％粒径（Ｄ９０）が１．０μｍ以下であることが好ましい。より好ましくは、体積平均粒子径としての９０体積％粒径（Ｄ９０）が０．５μｍ以下である。粒度が大きすぎるとゴム中のカーボンブラック分散が悪化し、補強性、耐摩耗性が悪化することがある。
他方、粒度を小さくするためにスラリーに過度のせん断力をかけると、カーボンブラックのストラクチャーが破壊され、補強性の低下を引き起こす。かかる観点から、スラリーから乾燥回収した充填剤のＤＢＰ吸油量が、スラリーに投入する前のカーボンブラックのＤＢＰ吸油量の９３％以上であることがより好ましく、９６％以上であることがさらに好ましい。
【００２２】
また、ラテックスとスラリーとを混合する工程においては、予め、水中にカーボンブラックが分散したスラリーを調製しておくことが必要であるが、このスラリーの製造方法は公知の方法を用いることができ、特に限定されない。
例えば、ホモミキサーに所定量の充填剤であるカーボンブラックと水とを入れ、一定時間攪拌することで、当該スラリーを調製することができる。
【００２３】
スラリーを調製するために用いるカーボンブラックは、各種工業用用途、例えばタイヤ用やインク用に用いられるものの示す範囲内であれば特に制限はない。前記カーボンブラックは、表面平均酸性官能基量が、０．１〜２．７０（μｅｑ／ｍ２）のものを用いる。
表面平均酸性官能基量は、下記の方法にて測定した酸性官能基量を窒素吸着比表面積で除した値であり、単位面積当たりの当量（μｅｑ／ｍ２）で示される。
表面平均酸性官能基量が０．１（μｅｑ／ｍ２）未満であると、スラリーの粒度分布を微細な粒子の範囲において得ることができなくなる。カーボンブラックの表面平均酸性官能基量は、スラリーの粒度分布の微細化、及び補強性の低下防止の観点から、０．３０〜２．５であることがより好ましく、０．３〜１．５以下であることがさらに好ましい。カーボンブラックは、表面に酸性官能基を導入することによって、水との親和性が向上し、スラリーの粒度分布が、微細な粒子の範囲のものとなる。
【００２４】
酸性官能基を有するカーボンブラックをスラリー化する工程では、微細化したカーボンブラックを安定して保持するために、水酸化ナトリウム等を添加してｐＨ８以上とし、酸性官能基をイオン化する。ｐＨ８未満では、酸性官能基を有するカーボンブラックが凝集してしまうため好ましくない。スラリーのｐＨは、微細化したカーボンブラックを安定して保持するという観点から、９以上であることが好ましい。
【００２５】
〔酸性官能基量の定量〕
酸性官能基量を定量する手段としては、例えば、Ｂｏｅｈｍらが提案する下記の方法が挙げられる。
＜Ｂｏｅｈｍらの方法＞
カーボンブラック１０ｇと０．０１ｍｏｌ／ＬのＣ２Ｈ５ＯＮａ水溶液５０ｇをフラスコ中で２時間攪拌後、２２時間室温で静置する。静置後、さらに３０分間攪拌してから濾過し、濾液を回収する。回収した濾液２５ｍＬを０．０１ｍｏｌ／ＬのＨＣｌ水溶液で中和滴定し、ｐＨが４．０に到達するまでに要するＨＣｌ水溶液量（ｍＬ）を測定する。該ＨＣｌ水溶液量と下記式（Ｉ）から表面平均酸性官能基量（ミリ当量／ｋｇ）を算出する。
酸性官能基量＝（２５−ＨＣｌ水溶液量）×２        ・・・（Ｉ）
【００２６】
〔窒素吸着比表面積（Ｎ２ＳＡ）〕
窒素吸着比表面積は、ＪＩＳ  Ｋ  ６２１７（１９９７）に準じて測定する。
【００２７】
〔カーボンブラックのｐＨ値〕
本明細書中、カーボンブラックのｐＨ値は、ゴム用カーボンブラック試験方法についてのＪＩＳ  Ｋ６２２１に準拠して、カーボンブラックと蒸留水とを混合したスラリーをガラス電極ｐＨ計で測定した値である。
本発明で用いるカーボンブラックのｐＨ値は、好ましくは２．５〜８．０、より好ましくは、２．５〜７．５、更に好ましくは、３．０〜７．５である。
【００２８】
カーボンブラックは、ゴム補強性の観点から、統計的厚さ比表面積（ＳＴＳＡ：Ｓｔａｔｉｓｔｉｃａｌ  Ｔｈｉｃｋｎｅｓｓ  Ｓｕｒｆａｃｅ  Ａｒｅａ）（ｍ２／ｇ）が３０以上３００以下であることが好ましい。
【００２９】
ＳＴＳＡ（ｍ２／ｇ）が１２０以上のカーボンブラックでスラリーを調製する場合では、水とカーボンブラックを先に混ぜると再凝集しやすくスラリー微粒化頻度が十分確保できない問題がある。そこで、ＳＴＳＡ（ｍ２／ｇ）が１２０以上である場合、水と塩基を混ぜた塩基性水溶液にカーボンブラックを分散させることが好ましい。水と塩基を混ぜた塩基性水溶液であることによって、ＳＴＳＡ（ｍ２／ｇ）が１２０以上のカーボンブラックであっても、十分なスラリー微粒化頻度が得られる。ここで、十分なスラリー微粒化頻度とは、マスターバッチ中のカーボンブラック分散性が向上し、ゴム物性（耐摩耗指標）が向上する頻度をいい、スラリーにおける１μｍ以下のスラリー微粒化頻度が６５％以上であることをいう。なお、水とカーボンブラックを先に混ぜて、後から塩基を加える方法では、スラリーにおける１μｍ以下のスラリー微粒化頻度は確保できない。
【００３０】
塩基性水溶液に用いる塩基としては、水酸化ナトリウム、アンモニア等が好適に挙げられる。
塩基性水溶液に添加する塩基の量は、スラリー微粒化頻度を確保し、マスターバッチのゴム物性を向上させるという観点から、スラリーの全量に対して０．０６質量％以上０．１質量％以下であることが好ましく、０．０８質量％以上０．１質量％以下であることがより好ましく、０．０８質量％以上０．０９質量％以下であることがさらに好ましい。
【００３１】
〔カーボンブラックのオゾン処理〕
カーボンブラックの酸化処理は、乾燥したカーボンブラックを０．１％以上１６％以下のオゾン雰囲気下に晒す処理により行うことが好ましい。オゾン雰囲気下でのカーボンブラックの酸化処理における処理温度は、常温〜１００℃であり、処理時間は１０秒〜３００秒である。このカーボンブラックの酸化処理は、乾燥カーボンブラックをオゾンガスで直接酸化する手法であるので、後処理（水洗・乾燥）が必須ではなく、効率的かつ簡便でコストも抑制できる。
【００３２】
〔シランカップリング剤〕
本発明で用いることができるシランカップリング剤は、特に制限はない。ウェットマスターバッチにシリカを配合する場合、シランカップリング剤は、ゴム成分中シリカを分散させ、ゴム組成物を補強する観点からも用いることが好ましい。
用いることができるシランカップリング剤は、特に制限なく、例えば、ビス（３−トリエトキシシリルプロピル）テトラスルフィド、ビス（３−トリエトキシシリルプロピル）トリスルフィド、ビス（３−トリエトキシシリルプロピル）ジスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−ニトロプロピルトリメトキシラン、３−ニトロプロピルトリエトキシシラン、３−クロロプロピルメトキシシラン、３−クロロプロピルトリエトキシシラン、２−クロロエチルトリメトキシシラン、２−クロロエチルトリエトキシシラン、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリメトキシシリルプロピルベンゾチアゾールテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィド、ビス（３−ジエトキシメチルシリルプロピル）テトラスルフィド、３−メルカプトプロピルジメトキシメチルシラン、３−ニトロプロピルジメトキシメチルシラン、３−クロロプロピルジメトキシメチルシラン、ジメトキシメチルシリルプロピル−Ｎ，Ｎ−ジメチルチオカルバモイルテトラスルフィド、ジメトキシメチルシリルプロピルベンゾチアゾールテトラスルフィドなどの少なくとも１種が挙げられる。
【００３３】
シランカップリング剤の配合量は、カーボンブラックの配合量によって変動するものであるが、カーボンブラック１００質量部に対し、補強性の観点から、１質量部以上が好ましく、４質量部以上が更に好ましく、一方、発熱性を維持する観点から、２０質量部以下が好ましく、１２質量部以下が更に好ましい。また、シランカップリング剤の配合量は、シリカ１００質量部に対し、１〜２０質量部が好ましく、発熱性の観点から、４〜１２質量部がより好ましい。
【００３４】
〔シリカ〕
本発明のゴム組成物の製造方法においては、更にシリカが配合されてもよい。
本発明のゴム組成物の製造方法で用いることができるシリカは、特に制限はない。市販のゴム組成物に用いられているものを用いることができ、中でも湿式シリカ（含水ケイ酸）、乾式シリカ（無水ケイ酸）、コロイダルシリカ等を用いることができる。
本発明のゴム組成物の製造方法において、シリカの配合量は、前記ゴム組成物に後に配合されるシランカップリング剤に対して１００倍以下、好ましくは１０倍以下、より好ましくは５倍以下である。
本発明の製造方法において、ゴム組成物にシリカを配合する場合、シリカは、ウェットマスターバッチにシランカップリング剤が加えられた後、加えられることが好ましい。シリカとシランカップリング剤とが反応し、シランカップリング剤とカーボンブラックとの反応が阻害されることを避けるためである。
また、本発明の製造方法において、シリカ中のケイ素原子のモル数が、ウェットマスターバッチに配合するシランカップリング剤中のケイ素原子のモル数の１０倍以下、より好ましくは、５倍以下であることが、シランカップリング剤とカーボンブラックとの反応が阻害されにくいため好ましい。
【００３５】
〔ゴム成分〕
本発明の製造方法において、ゴム成分は、ウェットマスターバッチ中のゴム成分としてゴム組成物に配合される他、ウェットマスターバッチとは別に固相のゴムとしてとしてゴム組成物に配合されてもよい。
本発明の製造方法で用いるゴム成分は、特に制限はない。
本発明の製造方法で用いるゴム成分は、天然ゴム（ＮＲ）であっても、合成ゴム（ＳＲ）であってもよく、その混合物であってもよい。
本発明の製造方法で用いるゴム成分に、ウェットマスターバッチ中のゴム成分又はウェットマスターバッチとは別に固相のゴムとしてゴム組成物に配合されるゴム成分に、粘度の低いゴム成分を用いることにより、ゴム組成物の粘度を低下させることができる。
ここで、天然ゴム（ＮＲ）としては、タイヤ用として一般に用いられているＲＳＳ、ＴＳＲ＃１０、ＴＳＲ＃２０などの他、恒粘度剤含有天然ゴム、高純度化天然ゴム、酵素処理天然ゴム、けん化処理天然ゴム等が挙げられる。恒粘度剤としては、例えば、硫酸ヒドロキシルアミン、セミカルバジド（ＮＨ２ＮＨＣＯＮＨ２）、又はその塩、ヒドロキシルアミン、ヒドラジド化合物（例えば、プロピオン酸ヒドラジド）などを用いることができる。高純度化天然ゴムは、例えば天然ゴムラテックスを遠心分離にかけ、タンパク質等の非ゴム成分が除去された天然ゴムである。酵素処理天然ゴムは、プロテアーゼ、リパーゼ、ホスフォリパーゼ等の酵素により酵素処理された天然ゴムである。けん化処理天然ゴムは、アルカリ（例えば、ＮａＯＨ）等でけん化処理された天然ゴムである。
また、合成ゴムとしては、例えば、ポリイソプレンゴム（ＩＲ）、ポリブタジエンゴム（ＢＲ）、スチレン-ブタジエン共重合体ゴム（ＳＢＲ）、ブチルゴム（ＩＩＲ）、エチレン-プロピレン共重合体等が挙げられる。これらの合成ゴムは、変性ポリマーであってもよく、また、合成ゴム（未変性ポリマー）に変性ポリマーをブレンドして用いてもよい。
これらのゴム成分は、一種単独で用いても、二種以上をブレンドして用いてもよい。
【００３６】
〔ラテックス〕
ウェットマスターバッチを製造するための混合液を調製するために用いられるラテックスとしては、天然ゴムラテックス及び／又は合成ゴムラテックス、あるいは溶液重合による合成ゴムの有機溶媒溶液等を挙げることができる。これらの中で、得られるウェットマスターバッチの性能や製造しやすさなどの観点から、天然ゴムラテックス及び／又は合成ゴムラテックスが好適である。
【００３７】
天然ゴムラテックスとしては、フィールドラテックス、アンモニア処理ラテックス、遠心分離濃縮ラテックス、酵素で処理した脱蛋白ラテックス、上記のものを組み合わせたものなど、いずれも用いることができる。
合成ゴムラテックスとしては、例えばスチレン−ブタジエン重合体ゴム、合成ポリイソプレンゴム、ポリブタジエンゴム、ニトリルゴム、ポリクロロプレンゴム等のラテックスを用いることができる。
【００３８】
〔ウェットマスターバッチ〕
本発明に用いられるウェットマスターバッチは、カーボンブラックを分散したスラリーと、ラテックスとを混合した混合液を、凝固、脱水及び乾燥し水分を除去することにより得られる。
〔スラリーとラテックスとの混合〕
スラリーとラテックスとの混合方法としては、例えば、ホモミキサー中にスラリーを入れ、攪拌しながら、ラテックスを滴下する方法や、逆にラテックスを攪拌しながら、これにスラリーを滴下する方法がある。また、一定の流量割合をもったスラリー流とラテックス流とを、激しい水力攪拌の条件下で混合する方法等を用いることもできる。スタティックミキサー、高せん断ミキサー等による混合方法でも可能である。
上記混合を行うことにより、スラリーと、ラテックスとを混合した混合液を得る。
〔凝固及び脱水〕
前記混合液の凝固方法としては、通常と同様、蟻酸、硫酸等の酸や、塩化ナトリウム等の塩の凝固剤を用いて行われる。また、本発明においては、凝固剤を添加せず、スラリーとラテックスとを混合することによって、凝固がなされる場合もある。
上記凝固を行うことにより、凝固物を得る。
凝固物は、一枚ろ布式脱水機を用いる等通常の方法により適当な水分量になるまで脱水する。
【００３９】
〔乾燥〕
前記凝固物の乾燥のために、真空乾燥機、エアドライヤー、ドラムドライヤー、バンドドライヤー等の通常の乾燥機を用いることができるが、さらにカーボンブラックの分散性を向上させるためには、機械的せん断力をかけながら乾燥を行なうことが好ましい。これにより、加工性、補強性、ゴム物性に優れたゴムを得ることができる。この乾燥は、一般的な混練機を用いて行なうことができるが、工業的生産性の観点から、連続混練機を用いることが好ましい。さらには、同方向回転、あるいは異方向回転の多軸混練押出機を用いることがより好ましく、特に二軸混練押出機を用いることが好ましい。
以上の凝固物の乾燥により、カーボンブラックを用いたウェットマスターバッチを効率よく調製することができる。
【００４０】
〔ゴム組成物〕
本発明の製造方法において、本発明に係るゴム組成物は、カーボンブラックを含むスラリーに、天然ゴム及び／又は合成ゴムからなるラテックスを混合し、脱水及び乾燥して得られるウェットマスターバッチにシランカップリング剤を配合して成るゴム組成物である。
前記ゴム組成物は、好ましくは、天然ゴム及び合成ゴムの両方を含む。
前記ゴム組成物には、上記ゴム成分、カーボンブラック、上記シランカップリング剤の他に、ゴム工業界で通常用いられる、充填剤、例えば、上述のとおりのシリカ等、及び、配合剤、例えば、プロセス油、スコーチ防止剤、老化防止剤、軟化剤、ステアリン酸、亜鉛華、加硫促進剤、加硫促進助剤、加硫剤等を、本発明の目的を阻害しない範囲内で適宜選択して配合することができる。これら配合剤としては、市販品を好適に用いることができる。
【００４１】
また、本発明に係るゴム組成物は、上記ゴム成分、カーボンブラック、シランカップリング剤と、必要に応じて適宜選択した各種配合剤とを配合して得られる混合物を、混練及び加硫して得られるものであり、例えば、上記混合物をロール、インターナルミキサー等の混練り機を用いて混練り、熱入れ、押出等することにより得られ、成形加工後、加硫を行い、タイヤトレッド、アンダートレッド、カーカス、サイドウォール、ビード部分等のタイヤのタイヤ部材の用途に好適に用いることができる。
本発明に係るゴム組成物における、ゴム成分１００質量部に対する亜鉛華の配合量は、加硫特性と弾性率の観点から、好ましくは１．５質量部以上、より好ましくは２．２質量部以上であり、耐破壊強度の観点から、好ましくは１２．０質量部以下、より好ましくは１０．０質量部以下である。
【００４２】
本発明に係るゴム組成物には、ゴム成分が、ウェットマスターバッチとして配合される他、ウェットマスターバッチ配合時にゴム成分単体でとして配合されてもよいが、ゴム組成物において、ゴム成分の全体に対して上記ウェットマスターバッチにおけるゴム成分を３０質量％以上、より好ましくは、４０％以上、より更に好ましくは、４５％以上含有することが好ましい。上記ウェットマスターバッチに追加して用いられる他のゴム成分としては、通常の天然ゴム及びジエン系合成ゴムが挙げられ、ジエン系合成ゴムとしては、例えば、スチレン−ブタジエン共重合体（ＳＢＲ）、ポリブタジエン（ＢＲ）、ポリイソプレン（ＩＲ）、ブチルゴム（ＩＩＲ）、エチレン−プロピレン共重合体及びこれらの混合物などが挙げられる。
上記加硫剤としては、硫黄等が挙げられ、その使用量は、ゴム成分１００質量部に対し、硫黄分として０．１質量部以上１０．０質量部以下であることが好ましく、０．５質量部以上５．０質量部以下であることがより好ましい。
【００４３】
本発明の製造方法で用いることができる加硫促進剤は、特に限定されるものではないが、例えば、Ｍ（２−メルカプトベンゾチアゾール）、ＤＭ（ジベンゾチアジルジスルフィド）、ＣＺ（Ｎ−シクロヘキシル−２−ベンゾチアジルスルフェンアミド）、ＮＳ（Ｎ−ｔ−ブチル−２−ベンゾチアジルスルフェンアミド）等のチアゾール系、あるいはＤＰＧ（ジフェニルグアニジン）等のグアニジン系の加硫促進剤等を挙げることができ、その使用量は、ゴム成分１００質量部に対し、０．１質量部以上５．０質量部以下であることが好ましく、０．２質量部以上３．０質量部以下であることがより好ましい。
本発明の製造方法で用いることができる老化防止剤は、特に限定されるものではないが、例えばアミン系、フェノール系、有機ホスファイト系あるいはチオエーテル系などの老化防止剤を挙げることができる。その使用量は、ゴム成分１００質量部に対し、０．１質量部以上５．０質量部以下であることが好ましく、０．５質量部以上３．０質量部以下であることがより好ましい。
【００４４】
このように製造されるゴム組成物が、何故、加工性、耐摩耗性及び低ロス性が高度に両立され、性能が向上するかは以下のように推察される。
即ち、表面の官能基がイオン化したカーボンブラックを用いることにより、カーボンブラック粒子表面が親水化する。従って、イオン化カーボンブラックにより調製したウェットマスターバッチを用いた場合、カーボンブラックの分散が向上する。その結果、低ロス性が向上する。
【００４５】
一方、ゴム高分子は疎水性であるため、カーボンブラックとゴム高分子との親和性は下がり、カーボンブラックによるゴムの補強効果が低下、耐摩擦性が低下する。
そこで、配合時にシランカップリング剤を用いることで、シランカップリング剤がカーボンブラック表面の水酸基、カルボキシル基と共有結合し、カーボンブラックの表面を疎水化することで、カーボンブラックとゴム高分子との親和性が向上し、耐摩擦性も向上させることができる。
従って、耐摩耗性及び低ロス性が共に向上する。
更に、ウェットマスターバッチ調製時に、天然ゴム成分に未加硫粘度の低い合成ゴム等のゴム成分を適量加えることで、加工性を向上させることができる。
【００４６】
〔ゴム組成物の製造方法〕
本発明に係るゴム組成物の製造方法における、ゴム組成物に配合する各成分の混合及び混練の方法は、特に限定されるものではない。また、本発明によれば、当該技術分野で一般的に用いられる装置を用いて、混合、混練及び加硫を行うことができる。
本発明における、未加硫ゴム組成物に配合する各成分の混合及び混練の方法は、特に限定されるものではない。
本発明に係るゴム組成物を用いて通常の方法によってタイヤなどのゴム製品を製造することができる。本発明に係るゴム組成物は、そのまま、又は、他のゴム組成物と混練した後、用いてもよい。
【００４７】
〔タイヤの製造〕
本発明のゴム組成物の製造方法を用いて通常の方法によってタイヤを製造することができる。例えば、上記のように各種配合剤を配合させた本発明に係るゴム組成物は、未加硫の段階でタイヤ部材として、例えば、トレッド用部材に押出し加工され、タイヤ成形機上で通常の方法により貼り付け成形され、生タイヤが成形される。
その後、生タイヤを加硫してタイヤを得ることができる。
【００４８】
〔タイヤ〕
本発明のゴム組成物の製造方法を用いて製造されるタイヤは、車両用のものであれば特に制限はない。
本発明のゴム組成物の製造方法を用いて製造されるタイヤは、空気入りタイヤに限られず、内部が充填されたタイヤであってもよく、タイヤの部品についても、車両に用いられる形状、構造、大きさ及び厚さ等の条件を有するものである。
【実施例】
【００４９】
次に、製造例、実施例及び比較例を挙げて本発明を更に詳しく説明するが、本発明は下記実施例に何ら限定されるものではない。
表１〜１２の実施例１〜３３、比較例１〜１２及び参考例１〜３のゴム組成物は、以下の方法により調製された。
【００５０】
〔実施例１〕
（１）スラリーの調製
カーボンブラック（旭カーボン製  ＳＢＸ４５：下記（４）の方法によりオゾン処理済み）を塩基性水溶液に１０質量％の割合で入れ、ハイシアーミキサー（シルバーソン社製「ＬＸ８００」）にて微分散させてスラリーを作製した。この時のスラリーのｐＨは、１０．０とした。ここで得られたスラリーのカーボンブラックの粒度分布は、Ｄ９０（９０体積％粒径）＝０．３μｍであった。
また、スラリーの酸性官能基量をＢｏｅｈｍらの方法に従い測定した。窒素吸着比表面積（ｍ２／ｇ）は、ＪＩＳ  Ｋ  ６２１７（１９９７）に準じて測定した。
表面平均酸性官能基量（μｅｑ／ｍ２）は、上記方法にて測定した酸性官能基量を窒素吸着比表面積で除することにより求めた。
【００５１】
（２）ウェットマスターバッチの調製
上記（１）で作製したスラリー１０ｋｇと、１０質量％に希釈した天然ゴムラテックス１０ｋｇとを攪拌しながら混合したのち、これを蟻酸にてｐＨ４．５に調整して凝固させた。この凝固物をろ取し、充分に洗浄してウェット凝固物９００ｇを得た。その後、計量カップに６０ｇ（固形分３０ｇ）ずつ量り取ったウェット凝固物を１分間隔で、神戸製鋼社製二軸連続混練機「ＫＴＸ−３０」に投入することで、カーボンブラックを用いたマスターバッチを作製した。このマスターバッチにおいては、天然ゴムラテックス１００質量部当りのカーボンブラックの量は６０質量部であった。
【００５２】
（３）ゴム組成物の調製
上記（２）で調製したカーボンブラックを配合したウェットマスターバッチ１６０質量部（ゴム成分１００質量部を含む。）に対して、シランカップリング剤（ビス（３−トリエトキシシリルプロピル）テトラスルフィド）２．４質量部、老化防止剤（２，２，４−トリメチル−１，２−ジヒドロキノリン重合物、大内新興化学工業株式会社製「ノクラック２２５」）１質量部、老化防止剤（Ｎ−フェニル−Ｎ'−（１,３-ジメチルブチル）−ｐ−フェニレンジアミン、大内新興化学工業株式会社製「ノクラック６Ｃ」）１質量部、亜鉛華（白水化学株式会社製「１号亜鉛華」）２．５質量部、ステアリン酸（日本油脂株式会社製）２質量部、加硫促進剤（Ｎ−シクロヘキシル−２−ベンゾチアゾールスルフェンアミド、三新化学工業製「サンセラーＣＭ」）１質量部、及び硫黄（軽井沢精錬所株式会社製）１．５質量部を配合し、インターナルミキサーで混練してゴム組成物を得た。
得られたゴム組成物について、耐摩耗性及び低ロス性（ｔａｎδ）を評価した。
【００５３】
（４）カーボンブラックのオゾン処理
カーボンブラックの酸化処理は、乾燥したカーボンブラックを昇温したオゾン雰囲気に、一定時間晒す処理により行った。このカーボンブラックの酸化処理は、乾燥カーボンブラックをオゾンガスで直接酸化する手法であるので、後処理（水洗・乾燥）が必須ではなく、効率的かつ簡便でコストも抑制できる。
【００５４】
〔実施例２〜３及び比較例１〕
実施例２〜３及び比較例１は、シランカップリング剤の量と種類を変化させたこと以外は、実施例１と同様の操作を行った。
〔実施例４〜６及び比較例２〕
実施例４〜６及び比較例２は、カーボンブラックを旭カーボン製ＳＢ７００に替え、シランカップリング剤の量と種類を変化させ、カーボンブラックのオゾン処理を行わなかったこと以外は、実施例１と同様の操作を行った。
【００５５】
〔実施例７〜９及び比較例３〕
実施例７〜９及び比較例３は、カーボンブラックを旭カーボン製ＳＢＸ４５に替え、シランカップリング剤の量と種類を変化させ、オゾン処理濃度を９％と実施例１よりも高濃度にした以外は、実施例１と同様の操作を行った。
〔実施例１０〜１２及び比較例４〕
実施例１０〜１２及び比較例４は、カーボンブラックをＮ３２６に替え、シランカップリング剤の量と種類を変化させ、カーボンブラックのオゾン処理を行わなかったこと以外は、実施例１と同様の操作を行った。
〔実施例１３〜１５及び比較例５〕
実施例１３〜１５及び比較例５は、カーボンブラックを旭カーボン製ＳＢＸ２５に替え、シランカップリング剤の量と種類を変化させたこと以外は、実施例１と同様の操作を行った。
【００５６】
〔実施例１６〜１８及び比較例６〕
実施例１６〜１８及び比較例６は、カーボンブラックを旭カーボン製ＳＢＸ２５に替え、シランカップリング剤の量と種類を変化させ、オゾン処理濃度を９％と実施例１よりも高濃度にした以外は、実施例１と同様の操作を行った。
〔実施例１９〜２１及び比較例７〕
実施例１９〜２１及び比較例７は、カーボンブラックを旭カーボン製ＳＢＸ２５に替え、シランカップリング剤の量と種類を変化させ、オゾン処理濃度を４．５％と実施例１よりも高濃度にした以外は、実施例１と同様の操作を行った。
〔実施例２２〜２４及び比較例８〕
実施例２２〜２４及び比較例８は、カーボンブラックを旭カーボン製ＳＢＸ１５に替え、シランカップリング剤の量と種類を変化させた以外は、実施例１と同様の操作を行った。
【００５７】
〔実施例２５〜２７及び比較例９〕
実施例２５〜２７及び比較例９は、カーボンブラックを旭カーボン製ＳＢＸ１５に替え、シランカップリング剤の量と種類を変化させ、オゾン処理濃度を９％と実施例１よりも高濃度にしたこと以外は、実施例１と同様の操作を行った。
〔実施例２８〜３０及び比較例１０〕
実施例２８〜３０及び比較例１０は、カーボンブラックを旭カーボン製ＳＢ９１０に替え、シランカップリング剤の量と種類を変化させ、カーボンブラックのオゾン処理を行わなかったこと以外は、実施例１と同様の操作を行った。
【００５８】
〔実施例３１〜３３及び比較例１１〕
実施例３１〜３３及び比較例１１は、カーボンブラックを旭カーボン製ＳＢ９１０に替え、シランカップリング剤の量と種類を変化させ、オゾン処理濃度を９％と実施例１よりも高濃度にしたこと以外は、実施例１と同様の操作を行った。
〔参考例１〜３及び比較例１２〕
参考例１〜３は、ウェットマスターバッチを配合せず、固相のゴムにカーボンブラック（旭カーボン製ＳＢＸ４５）を混練し、シランカップリング剤を配合することによりゴム組成物を調製した。
比較例１２は、ウェットマスターバッチを配合せず、固相のゴムにカーボンブラック（旭カーボン製ＳＢＸ４５）を混練し、シランカップリング剤を配合することなくゴム組成物を調製した。
【００５９】
〔耐摩耗性の測定方法〕
実施例及び比較例の各ゴム組成物を用いて作成したタイヤにおいて、ランボーン型摩耗試験機を用い、スリップ率が２５％の摩耗量で表し、また、測定温度は室温とした。下記の通りそれぞれの実施例に対応する比較例の値を１００として指数表示した。指数が大きいほど、耐摩耗性は良好である。
【００６０】
〔低ロス性（ｔａｎδ）の測定方法〕
実施例及び比較例の各ゴム組成物を用いて作成したタイヤにおいて、粘弾性測定装置（レオメトリックス社製）を用い、温度５０℃、歪み５％、周波数１５Ｈｚでｔａｎδを測定し、下記の通りそれぞれの実施例に対応する比較例の値を１００として指数表示した。この値が小さい程、低発熱性が良好であることを示す。
【００６１】
表１〜１２は、実施例１〜３３、比較例１〜１２及び参考例１〜３のゴム組成物中の成分と、その部数を記載したものである。また、表１〜１２は、それぞれのゴム組成物について、低ロス性（ｔａｎδ）及び耐摩耗性を評価した値を記載している。
実施例１〜３３の低ロス性（ｔａｎδ）及び耐摩耗性については、比較例１を１００として実施例１〜３を、比較例２を１００として実施例４〜６を、比較例３を１００として実施例７〜９を、比較例４を１００として実施例１０〜１２を、比較例５を１００として実施例１３〜１５を、比較例６を１００として実施例１６〜１８を、比較例７を１００として実施例１９〜２１を、比較例８を１００として実施例２２〜２４を、比較例９を１００として実施例２５〜２７を、比較例１０を１００として実施例２８〜３０を、比較例１１を１００として実施例３１〜３３を、比較例１２を１００として参考例１〜３を、それぞれ指数表示した。
【００６２】
表面平均酸性官能基量の異なる複数の種類のカーボンブラックを含有するウェットマスターバッチとシランカップリング剤とを配合した実施例１〜３３のゴム組成物は、それぞれの実施例に用いたものと同じウェットマスターバッチに対して、シランカップリング剤を配合しなかった以外は同様の処理を行った比較例１〜１１のゴム組成物と比較して、低ロス性（ｔａｎδ）及び耐摩耗性の性能に向上が見られた。
また、ウェットマスターバッチを配合せず、固相のゴムにカーボンブラックを混練し、シランカップリング剤を配合した参考例１〜３についても、シランカップリング剤を配合しなかった比較例１２に対して低ロス性（ｔａｎδ）及び耐摩耗性の性能に向上が見られた。
【００６３】
【表１】
0006675171.tif 000002
＊１  カーボンブラック１  旭カーボン製  ＳＢＸ４５
＊２  ビス（３−トリエトキシシリルプロピル）テトラスルフィド
＊３  ビス（３−トリエトキシシリルプロピル）ジスルフィド
【００６４】
【表２】
0006675171.tif 000003
＊４  カーボンブラック２  旭カーボン製  ＳＢ７００
＊２  ビス（３−トリエトキシシリルプロピル）テトラスルフィド
＊３  ビス（３−トリエトキシシリルプロピル）ジスルフィド
【００６５】
【表３】
0006675171.tif 000004
＊５  カーボンブラック３  カーボンブラック１と同じ旭カーボン製  ＳＢＸ４５をオゾン処理時のオゾン濃度９％で処理。
＊２  ビス（３−トリエトキシシリルプロピル）テトラスルフィド
＊３  ビス（３−トリエトキシシリルプロピル）ジスルフィド
【００６６】
【表４】
0006675171.tif 000005
＊６  カーボンブラック４  Ｎ３２６
＊２  ビス（３−トリエトキシシリルプロピル）テトラスルフィド
＊３  ビス（３−トリエトキシシリルプロピル）ジスルフィド
【００６７】
【表５】
0006675171.tif 000006
＊７  カーボンブラック５  旭カーボン製  ＳＢＸ２５
＊２  ビス（３−トリエトキシシリルプロピル）テトラスルフィド
＊３  ビス（３−トリエトキシシリルプロピル）ジスルフィド
【００６８】
【表６】
0006675171.tif 000007
＊８  カーボンブラック６  旭カーボン製  ＳＢＸ２５をオゾン処理時のオゾン濃度９％で処理。
＊２  ビス（３−トリエトキシシリルプロピル）テトラスルフィド
＊３  ビス（３−トリエトキシシリルプロピル）ジスルフィド
【００６９】
【表７】
0006675171.tif 000008
＊９  カーボンブラック７  旭カーボン製  ＳＢＸ２５をオゾン処理時のオゾン濃度４．５％で処理。
＊２  ビス（３−トリエトキシシリルプロピル）テトラスルフィド
＊３  ビス（３−トリエトキシシリルプロピル）ジスルフィド
【００７０】
【表８】
0006675171.tif 000009
＊１０  カーボンブラック８  旭カーボン製  ＳＢＸ１５
＊２  ビス（３−トリエトキシシリルプロピル）テトラスルフィド
＊３  ビス（３−トリエトキシシリルプロピル）ジスルフィド
【００７１】
【表９】
0006675171.tif 000010
＊１１  カーボンブラック９  旭カーボン製  ＳＢＸ１５をオゾン処理時のオゾン濃度９％で処理。
＊２  ビス（３−トリエトキシシリルプロピル）テトラスルフィド
＊３  ビス（３−トリエトキシシリルプロピル）ジスルフィド
【００７２】
【表１０】
0006675171.tif 000011
＊１２  カーボンブラック１０  旭カーボン製  ＳＢ９１０
＊２  ビス（３−トリエトキシシリルプロピル）テトラスルフィド
＊３  ビス（３−トリエトキシシリルプロピル）ジスルフィド
【００７３】
【表１１】
0006675171.tif 000012
＊１３  カーボンブラック１１  旭カーボン製  ＳＢ９１０をオゾン処理時のオゾン濃度９％で処理。
＊２  ビス（３−トリエトキシシリルプロピル）テトラスルフィド
＊３  ビス（３−トリエトキシシリルプロピル）ジスルフィド
【００７４】
【表１２】
0006675171.tif 000013
＊１  カーボンブラック１  旭カーボン製  ＳＢＸ４５
＊２  ビス（３−トリエトキシシリルプロピル）テトラスルフィド
＊３  ビス（３−トリエトキシシリルプロピル）ジスルフィド
【産業上の利用可能性】
【００７５】
本発明に係るゴム組成物は、タイヤ及びタイヤ用部品・部材の製造の用途に好適に用いることができる。